(57)【要約】      （修正有）【課題】フィルム本体の引き出し性及びカット性に優れ且つ冷蔵保存用又は冷凍保存用として密着性に優れた食品包装用ラップフィルムを提供する。【解決手段】巻芯にフィルム本体をロール状に巻き付けることで、フィルム本体の強粘着層と非粘着層が重ね合わされ、巻芯からフィルム本体を引き出すことにより、フィルム本体の強粘着層がアンチブロッキング性を有する非粘着層からスムーズに剥がれる。フィルム本体で食品を包み、それから突出するフィルム本体の強粘着層同士を貼り合わせることにより、それらの粘着力で食品が外気と遮断されて、ポリオレフィン系樹脂からなる強粘着層、非粘着層及び中間層で水蒸気が透過し難くなる。またフィルム本体において密度０．９２以上のポリエチレンからなる中間層を強粘着層及び非粘着層よりも厚くすることで、フィルム本体全体の密度が高くなって腰が強くなるため、カット刃でスムーズに切断可能となる。【選択図】なし【特許請求の範囲】
【請求項１】
フィルム本体が巻芯にロール状に巻き付けられて収納箱に収納し、前記収納箱から引き出した前記フィルム本体がカット刃で切断される食品包装用ラップフィルムであって、
前記フィルム本体は、中間層と、前記中間層の一方表面に積層される強粘着層と、前記中間層の他方表面に積層される非粘着層と、を有し、
前記強粘着層は、ポリオレフィン系樹脂を含み、該強粘着層同士が貼り合わされた際に、貼り合わせ直後では剥がれないレベルの粘着力を有し、時間経過に伴って前記粘着力が増大しても開封可能なレベルにとどまるように構成され、
前記非粘着層は、前記強粘着層とアンチブロッキング性を有するポリオレフィン系樹脂からなり、
前記中間層は、密度０．９２以上のポリエチレンからなり、前記強粘着層及び前記非粘着層よりも厚くなるように積層したことを特徴とする食品包装用ラップフィルム。
【請求項２】
前記強粘着層が、スチレン系エラストマー、及び／又はプロピレン系エラストマー、若しくはオレフィン系エラストマー化合物を含むことを特徴とする請求項１記載の食品包装用ラップフィルム。
【請求項３】
前記非粘着層がブロックポリプロピレンを主体としたことを特徴とする請求項１又は２記載の食品包装用ラップフィルム。
【請求項４】
前記中間層における密度０．９２以上のポリエチレンの密度が０．９２６〜０．９３５であり、前記フィルム本体の厚さが５〜７０μｍであることを特徴とする請求項１、２又は３記載の食品包装用ラップフィルム。
【請求項５】
前記強粘着層の粘着力において、該強粘着層同士を貼り合わせた直後から剥がれないレベルの粘着力が、５０〜１０００ｇ／２２ｃｍであり、該強粘着層同士の貼り合わせから時間経過に伴って前記粘着力が増大しても開封可能なレベルが、６０〜２０００ｇ／２２ｃｍであることを特徴とする請求項１記載の食品包装用ラップフィルム。
【発明の詳細な説明】
【技術分野】
【０００１】
本発明は、加熱することなく密封する家庭用ラップフィルムとして用いられる、ポリオレフィン系の食品包装用ラップフィルムに関する。
【背景技術】
【０００２】
従来、この種の食品包装用ラップフィルムとして、ポリエチレン系樹脂１００重量部に対して、ポリオレフィン系熱可塑性エラストマー１５〜２００重量部を混合してなる樹脂組成物を芯層とし、この芯層の両側にポリプロピレン系樹脂からなる被覆層を積層した３層としたものがある（例えば、特許文献１参照）。
【先行技術文献】
【特許文献】
【０００３】
【特許文献１】特開２００１−２３２７３３号公報
【発明の概要】
【発明が解決しようとする課題】
【０００４】
しかし乍ら、このような従来の食品包装用ラップフィルムでは、食品を包んでポリプロピレン系樹脂製被覆層の表面同士を貼り合わせるか、又は食品が入った容器の開口部分にポリプロピレン系樹脂製被覆層の表面を貼り付けて覆ったとしても、密着度が低くて食品と外気の遮断が不十分であるため、冷蔵保存中や冷凍保存中に食品の水分が蒸発して、食品の乾燥による臭い移りや冷凍焼けが発生したり、酸素が侵入することによる油脂の酸化による変質により、保存中の食品の味や風味を長期に亘って保つことができないという問題があった。
【０００５】
本発明は、このような問題に対処することを課題とするものであり、フィルム本体の引き出し性及びカット性に優れ且つ冷蔵保存用又は冷凍保存用として密着性に優れた食品包装用ラップフィルムを提供すること、などを目的とするものである。
【課題を解決するための手段】
【０００６】
このような目的を達成するために本発明は、フィルム本体が巻芯にロール状に巻き付けられて収納箱に収納し、前記収納箱から引き出した前記フィルム本体がカット刃で切断される食品包装用ラップフィルムであって、前記フィルム本体は、中間層と、前記中間層の一方表面に積層される強粘着層と、前記中間層の他方表面に積層される非粘着層と、を有し、前記強粘着層は、ポリオレフィン系樹脂を含み、該強粘着層同士が貼り合わされた際に、貼り合わせ直後では剥がれないレベルの粘着力を有し、時間経過に伴って前記粘着力が増大しても開封可能なレベルにとどまるように構成され、前記非粘着層は、前記強粘着層とアンチブロッキング性を有するポリオレフィン系樹脂からなり、前記中間層は、密度０．９２以上のポリエチレンからなり、前記強粘着層及び前記非粘着層よりも厚くなるように積層したことを特徴とする。
【発明の効果】
【０００７】
前述した特徴を有する本発明は、巻芯にフィルム本体をロール状に巻き付けることで、フィルム本体の強粘着層と非粘着層が重ね合わされ、巻芯からフィルム本体を引き出すことにより、フィルム本体の強粘着層がアンチブロッキング性を有する非粘着層からスムーズに剥がれ、フィルム本体で食品を包み、それから突出するフィルム本体の強粘着層同士を貼り合わせることにより、それらの粘着力で食品が外気と遮断されて、ポリオレフィン系樹脂からなる強粘着層、非粘着層及び中間層で水蒸気が透過し難くなり、またフィルム本体において密度０．９２以上のポリエチレンからなる中間層を強粘着層及び非粘着層よりも厚くすることで、カット刃でスムーズに切断可能となる。
したがって、フィルム本体の引き出し性及びカット性に優れ且つ冷蔵保存用又は冷凍保存用として密着性に優れた食品包装用ラップフィルムを提供することができる。
その結果、食品を包んでポリプロピレン系樹脂製被覆層の表面同士を貼り合わせるか、又は食品が入った容器の開口部分にポリプロピレン系樹脂製被覆層の表面を貼り付けて覆ったとしても、密着度が低くて食品と外気の遮断が不十分である従来のものに比べ、冷蔵保存中や冷凍保存中に食品と外気を確実に遮断して、食品の水分が蒸発し難くなるため、食品の乾燥による臭い移りや冷凍焼けを防ぎ、保存中の食品の味や風味をしっかり長期に亘って保つことができる。
【発明を実施するための形態】
【０００８】
以下、本発明の実施形態を詳細に説明する。
本発明の実施形態に係る食品包装用ラップフィルムは、そのフィルム本体が巻芯にロール状に巻き付けられるとともに、この巻き付け状態で収納箱に収納され、収納箱からフィルム本体を所定長さ引き出してカット刃で切断することにより、食品に巻き付けて包むか、又は食品が入った容器の開口部を覆ってラップ包装するために用いられるものである。
詳しく説明すると、本発明の実施形態に係る食品包装用ラップフィルムのフィルム本体は、その芯材となる中間層と、中間層の一方表面に沿って積層される強粘着層と、中間層の他方表面に沿って積層される非粘着層と、を主要な構成要素として備えている。
【０００９】
前記強粘着層は、ポリプロピレンやポリエチレンなどのポリオレフィン系樹脂などを含み、強粘着層同士が貼り合わされた際に、貼り合わせ直後でも剥がれないレベルの粘着力を有し、時間経過に伴って前記粘着力が増大しても開封可能なレベルにとどまるように構成されている。
強粘着層を構成する材料には、スチレン系熱可塑性エラストマーや水添スチレン系ゴムなどのスチレン系エラストマー、及び／又はプロピレン・α−オレフィン共重合体などのプロピレン系エラストマー、若しくはエチレン・α−オレフィン共重合体などのオレフィン系エラストマー化合物が含まれる。強粘着層に用いられるベース樹脂としては、ポリプロピレンを用いることが好ましい。スチレン系熱可塑性エラストマーとしては、硬質セグメントがスチレンで、軟質セグメントがオレフィン、ジエンなどのブロックコポリマーである。軟質セグメントがブタジエンを水素添加したＳＥＢＳ、ＨＳＢＳ、イソプレンのＳＩＳ、イソプレンを水素添加したＳＥＰＳが例示される。水添スチレン系ゴムとしては、水添スチレン・ブタジエンゴムのＨＳＢＲが例示される。
強粘着層を構成する材料の具体例としては、ＳＥＢＳ，ＨＳＢＳ，ＳＩＳ、ＳＥＰＳ、ＨＳＢＲなどのスチレン系エラストマー、又はオレフィン系エラストマー化合物を１種類あるいは２種類以上の組み合わせた組成が１０−５０質量部、ポリプロピレンが９０−５０質量部を含有することが好ましい。
さらに、強粘着層の粘着力をコントロールするために、強粘着層の材料に粘着付与剤を添加することも可能である。粘着付与剤としては、例えば脂肪族系石油樹脂、脂環族系水添石油樹脂、芳香族系石油樹脂、Ｃ５系石油樹脂、テルペン樹脂、クマロン・インデン樹脂、テルペンフェノール樹脂、ロジン樹脂などが挙げられる。特にスチレン系エラストマーに粘着付与剤を添加することで、粘着レベルのコントロールに有効である。
【００１０】
また、強粘着層の粘着力は、強粘着層同士を貼り合わせた直後から容易に剥がれないレベルの粘着力が既にあり、その後、時間経過に伴って粘着力が増大する。しかし、その増大量は、強粘着層同士を貼り合わせてから所定時間以上に経過しても、家事を行う女性や子供が強粘着層同士を剥離することが可能なレベルの粘着力に維持されている。
このような強粘着層の粘着力は、後述する粘着力試験によって数値的に表すことが可能である。
粘着力試験の具体例としては、幅２２ｃｍの試験片を用いてその強粘着層が目的とする形に貼り合わされ、幅２２ｃｍの方向に剥離する際の粘着力を、引張試験機などの測定器で測定する。この粘着力試験において、強粘着層同士を貼り合わせた直後から容易に剥がれないレベルの粘着力とは、約５０〜１０００ｇ／２２ｃｍ程度であり、好ましくは約８０〜８００ｇ／２２ｃｍ程度である。貼り合わせ直後から所定時間（約２４時間）経過後の測定において、女性や子供であっても強粘着層同士を剥離することが可能なレベルとは、約６０〜２０００ｇ／２２ｃｍ程度であり、好ましくは約２００〜８００ｇ／２２ｃｍ程度である。
【００１１】
前記非粘着層は、強粘着層とアンチブロッキング性を有するポリオレフィン系樹脂からなり、強粘着層と重ね合わせても容易に開反できる程度の粘着性しか与えないが、強粘着層に対して巻きズレずれを起こさない程度の僅かな粘着性となるように構成している。
非粘着層を構成する材料には、ブロックポリプロピレンを主体とするか、又はポリエチレン系樹脂にアンチブロッキング剤を添加したものか、若しくはポリプロピレン系樹脂にアンチブロッキング剤を添加したものが含まれる。
特に、非粘着層を構成する材料としてブロックポリプロピレンを用いた場合には、アンチブロッキング剤を使用しなくても良好なアンチブロッキング性を与えるため好ましい。
ブロックポリプロピレン以外のポリプロピレン、ポリエチレンを非粘着層とする時には、アンチブロッキング剤で非粘着性をコントロールする。
アンチブロッキング剤としては、例えば無機シリカ、ゼオライト、タルク、カオリン、マイカ、合成炭酸カルシウムなどの無機微粒子、ポリマービーズなどの有機微粒子、脂肪酸グリセリド、脂肪酸アミドなどの界面活性剤系がある。非粘着層が食品と接触する場合も考慮して、食品に移行の恐れが少ない無機微粒子として、特に無機シリカ、ゼオライトを用いることが好ましい。
【００１２】
非粘着層と強粘着層を貼り合わせた際の粘着力は、前述した粘着力試験によって数値的に表すと、約２００ｇ／２２ｃｍ以下となるように構成されている。
ここで、非粘着層と強粘着層を貼り合わせた際の粘着力が５０〜２００ｇ／２２ｃｍである場合には、フィルム本体を収納箱から引き出す時に、非粘着層と強粘着層の粘着力により、収納箱内で巻芯が浮き上がってしまい、フィルム本体が収納箱から引き出し難くなるおそれがある。
このような問題点を解決するため、例えば特開２００９−２９２５０８号公報に記載されるように、収納箱の左右の側壁部に沿って、フィルム本体が巻き付けられた巻芯の収納開口へ入り込んで巻芯の浮き上がり移動を制限するための規制片を備えることにより、フィルム本体が収納箱からスムーズに引き出すことができるように構成することが好ましい。
なお、強粘着層同士を貼り合わせた際の粘着力と、非粘着層と強粘着層を貼り合わせた際の粘着力は、幅２２ｃｍの試験片による前述した粘着力試験で得られた数値に限らず、それらの数値と実質的にほぼ同等であれば、その他の幅の試験片により粘着力試験で得られた数値や、前述した粘着力試験とは別の試験で得られた粘着力も含まれることは言うまでもない。
【００１３】
前記中間層は、ポリエチレンにおいてその密度が０．９２以上のポリエチレンからなり、密度を高くすることでフィルム本体の全体に腰を持たせて、カット刃によるカット性が良好となるように構成されている。
密度０．９２以上のポリエチレンは、低密度ポリエチレンのうち密度の高いものと、高密度ポリエチレンを指す。
特に、密度が０．９２６〜０．９３５以上のポリエチレンを用いると良い。０．９２６以上ではカット刃によるカット性が特に良好であり、０．９３５以下ではフィルムの柔軟性が特に良好になる。
さらに、中間層の厚さは、強粘着層及び非粘着層よりも厚くなるように積層している。
強粘着層と中間層と非粘着層の厚さバランス（層比）は、１：１〜２０：１であり、好ましくは、１：２〜２０：１である。
また、中間層の硬さコントロールや加工性の改良に前述した粘着付与剤を添加することも可能である。粘着付与剤には、フィルムの硬さとカット性のバランスを調整する効果があり、より柔らかなフィルムでも良好なカット性を与えることができる。
【００１４】
そして、前記フィルム本体の製造方法としては、Ｔダイまたはサークルダイによる押出し成形機による押出し工程のみで、中間層を挟んで強粘着層と非粘着層が一体的に積層して所定の厚さにフィルム化され、押出し成形されたフィルム本体を冷却することで製品化される。
フィルム本体全体の厚さは、柔軟で破れ難くするために約５〜７０μｍとすることが好ましく、特に１０〜５０μｍ程度が最も好ましい。
さらに、前記巻芯に対するフィルム本体の巻き付け方向としては、巻芯と対向する内側が強粘着層となるように配置する方が扱い易い。また、これに限らず、巻芯と対向する内側が非粘着層となるように巻き付けることも可能である。
【００１５】
このような本発明の実施形態に係る食品包装用ラップフィルムによると、巻芯にフィルム本体をロール状に巻き付けることで、フィルム本体の強粘着層と非粘着層が重ね合わされ、巻芯からフィルム本体を引き出すことにより、フィルム本体の強粘着層がアンチブロッキング性を有する非粘着層からスムーズに剥がれる。
さらに、フィルム本体で食品を包み、それから突出するフィルム本体の強粘着層同士を貼り合わせることにより、それらの粘着力で食品が外気と遮断されて、ポリオレフィン系樹脂からなる強粘着層、非粘着層及び中間層で水蒸気が透過し難くなる。
また、フィルム本体において密度０．９２以上のポリエチレンからなる中間層を強粘着層及び非粘着層よりも厚くすることで、フィルム本体全体の密度が高くなって腰が強くなるため、カット刃でスムーズに切断可能となる。
したがって、フィルム本体の引き出し性及びカット性に優れ且つ冷蔵保存用又は冷凍保存用として密着性に優れた食品包装用ラップフィルムを提供することができる。
その結果、冷蔵保存中や冷凍保存中に食品と外気を確実に遮断して、食品の水分が蒸発し難くなるため、食品の乾燥による臭い移りや冷凍焼けを防ぎ、保存中の食品の味や風味をしっかり長期に亘って保つことができる。
【００１６】
特に、強粘着層が、スチレン系エラストマー、及び／又はプロピレン系エラストマー、若しくはオレフィン系エラストマー化合物を含む場合には、冷蔵保存用又は冷凍保存用として更に密着性を向上させることができる。
その結果、保存中の食品の味や風味をしっかり長期に亘って確実に保つことができる。
【００１７】
さらに、非粘着層がブロックポリプロピレンを主体とした場合には、アンチブロッキング剤の添加がなしで非粘着層を形成することもできる。
その結果、フィルム本体の積層形成を容易にすることができ、製造工程の簡素化及びコストの低減化が図れる。
【００１８】
また、中間層における密度０．９２以上のポリエチレンの密度が０．９２６〜０．９３５であり、フィルム本体の厚さが１０〜５０μｍである場合には、フィルム本体のカット性を更に向上させ且つフィルム本体全体に柔軟性を持たせることができる。
その結果、フィルム本体の取り扱いが更に容易になって使用勝手が良い。
【実施例】
【００１９】
実施例１〜７及び比較例１〜９
表１（実施例１〜７）及び表２（比較例１〜９）に示す成分をそれぞれの割合で混合し、押出し成形機によって、強粘着層と中間層と非粘着層の厚さバランス（層比）が１：３：１のフィルム本体を得た。
得られたフィルム本体の厚みを、表１及び表２にそれぞれ示した。
表１及び表２において、「スチレン系熱可塑性エラストマー」は、クレイトンポリマー社製の「クレイトンＧ１６４５」である。「水添スチレン系ゴム」は、ＪＳＲ社製のダイナロン１３２０Ｐである。「プロピレン系エラストマー（Ａ）」は、三井化学社製の「ノティオＰＮ−３５６０」である。「プロピレン系エラストマー（Ｂ）」は、三井化学社製の「ノティオＰＮ−２０６０」である。「オレフィン系エラストマー」は、住友化学社製の「タフセレンＴ−１７１２」である。「エチレン―ブテン１ランダム共重合体エラストマー」は、三井化学社製の「タフマーＡ−４０８５Ｓ」である。「エチレンプロピレンランダム共重合体ゴム」は、住友化学社製の「エスプレンＶ０１４１」である。「エチレン−酢酸ビニル共重合体」は、日本ユニカー社製の「ＮＵＣ３８８８」である。「メタロセン系直鎖状低密度ポリエチレン（密度0.914）」は、住友化学社製の「ＦＶ２０３」である。「ランダムポリプロピレン（Ａ）」は、住友化学社製の「ノーブレンＦＨ３３１５」である。「ブロックポリプロピレン」は、日本ポリプロ社製の「ＣＦ５８０Ａ」である。「密度０．９２以上のポリエチレン（密度0.929）」は、日本ユニカー社製の「ＮＵＣ８２４０」である。「ブロックポリプロピレン」は、日本ポリプロ社製の「ノバテックＢＣ３ＨＦ」である。「ランダムポリプロピレン（Ｂ）」は、住友化学社製の「Ｓ−１３１」である。
【００２０】
得られた２枚のフィルム本体を、その強粘着層同士が重なり合うように貼り合わせ、平らな柔らかいゴムのマットの上に載せてから、JIS K−6732 べた付き性試験で使用されるゴムローラーを２回かけて圧着させる。
これに続いて、貼り合わされた２枚のフィルム本体から、長さ１０ｃｍ、幅２２ｃｍの試験片を複数枚（３枚）作製する。
その次に、各試験片の粘着力試験を一定温度（２３℃）の同じ環境下でそれぞれ行った。
粘着力試験には、その測定器として引っ張り速度が５００ｍｍ／分のストログラフを用い、強粘着層同士が貼り合わされた直後のタイミングとして貼り合わせ直後から約２０分以内と、貼り合わせ直後から所定時間経過後のタイミングとして貼り合わせ直後から２４時間経過後において、各試験片を幅２２ｃｍの方向に剥離力（ｇ／２２ｃｍ）を測定し、平均値を求めた。
また、粘着力試験の測定値が２０００ｇ／２２ｃｍ以上は「ＮＧ」とした。
【００２１】
さらに、フィルム本体を収納箱から実際に引き出して強粘着層を非粘着層から剥がす「アンチブロッキング性」の試験と、フィルム本体を収納箱から実際に引き出してカット刃で切断する「カット性」の試験も行った。
「アンチブロッキング性」の試験において、フィルム本体の強粘着層が非粘着層からスムーズに剥がれたものを「○」印で示し、スムーズに剥がれなかったものを「×」印で示した。
「カット性」の試験において、フィルム本体がスムーズに切断されたものを「○」印で示し、フィルム本体がスムーズに切断されなかったものを「×」印で示し、どちらとも言えないものを「△」印で示した。
これらの結果を併せて表１及び表２に示した。
【００２２】
【表１】
2014054769.tif 000002
【００２３】
【表２】
2014054769.tif 000003
【００２４】
表１及び表２から分かるように、実施例１〜７は、粘着力試験の結果においてすべての「貼り合わせ直後」が５０ｇ〜１０００／２２ｃｍの範囲内に収まり、すべての「貼り合わせ２４時間後」が、６０〜２０００／２２ｃｍの範囲内収まっている。
「アンチブロッキング性」の試験結果及び「カット性」の試験結果においても、すべてが「○」印であった。
したがって、実施例１〜７は、強粘着層同士が重なり合うように貼り合わせた際の粘着力に優れて、冷蔵保存や冷凍保存に使用しても食品と外気を確実に遮断可能であることが分かった。さらに、フィルム本体を巻芯にロール状に巻き付けて収納箱に収納しても、フィルム本体の引き出しに伴ってフィルム本体の強粘着層を非粘着層からスムーズに剥がれると同時に、フィルム本体をカット刃でスムーズに切断可能であるため、家庭用ラップフィルムとして良好であることが分かった。
【００２５】
これに対し、比較例１〜９は、粘着力試験の結果において、比較例６〜９の「貼り合わせ直後」が５０ｇ〜１０００／２２ｃｍの範囲内に収まるものの、比較例１〜５の「貼り合わせ直後」が５０ｇ〜１０００／２２ｃｍの範囲外であった。比較例３，４，６〜９の「貼り合わせ２４時間後」が、６０〜２０００／２２ｃｍの範囲に収まるものの、比較例１，２，５の「貼り合わせ２４時間後」が、６０〜２０００／２２ｃｍの範囲の範囲外であった。
「アンチブロッキング性」の試験結果において、比較例１〜６，８，９が「○」印であるものの、比較例７が「×」印であった。
「カット性」の試験結果において、比較例１〜５，７が「○」印であるものの、比較例８が「△」印であり、比較例６，９が「×」印であった。
すなわち、比較例１〜９のいずれも、粘着力試験と「アンチブロッキング性」の試験と「カット性」の試験のいずれかが不合格となり、すべて合格するものはなかった。
したがって、比較例１〜９は、冷蔵保存や冷凍保存に使用した際の密封性、フィルム本体を巻芯にロール状に巻き付けて収納箱に収納した際の引き出し性、カット性のいずれかが不良となるため、家庭用ラップフィルムとして使用するには問題があることが分かった。